(57)【要約】【課題】高い制振性を発揮することができると共に、その高い制振性を発揮することができる温度領域を拡張することができる制振組成物を提供する。【解決手段】制振組成物は、（メタ）アクリルポリマー、雲母及び鱗片状黒鉛を含有する。前記鱗片状黒鉛は、平均粒子径が１〜１００μｍであることが好ましく、２０〜８０μｍであることがさらに好ましい。前記雲母は、非膨潤性雲母であることが好ましい。制振組成物には、さらに減衰性付与剤を含有することが望ましい。【選択図】なし【特許請求の範囲】
【請求項１】
（メタ）アクリルポリマー、雲母及び鱗片状黒鉛を含有することを特徴とする制振組成物。
【請求項２】
前記鱗片状黒鉛は、平均粒子径が１〜１００μｍであることを特徴とする請求項１に記載の制振組成物。
【請求項３】
前記雲母は、非膨潤性雲母であることを特徴とする請求項１又は請求項２に記載の制振組成物。
【請求項４】
さらに、減衰性付与剤を含有することを特徴とする請求項１から請求項３のいずれか１項に記載の制振組成物。
【発明の詳細な説明】
【技術分野】
【０００１】
本発明は、振動エネルギー、衝撃エネルギー等のエネルギーを減衰させることができ、例えば自動車、内装材、建材、家電機器等に適用される制振組成物に関する。
【背景技術】
【０００２】
従来、制振組成物としては、例えば、母材に、母材における双極子モーメントの量を増大させる活性成分を添加して得られる制振組成物が知られている。この制振組成物では、活性成分を添加し、双極子モーメントの量を増大させることにより、制振組成物における損失正接（ｔａｎδ）の値を向上させている。制振組成物の減衰性能を向上させるためには、母材に適した活性成分を選択することが重要である。
【０００３】
この種の制振組成物として、本願出願人は既にマトリックスポリマーと、繊維強化材とを有し、有機系振動減衰剤を配合した制振性複合材料を提案した（特許文献１を参照）。この制振性複合材料によれば、高い強度と優れた制振性とを兼ね備えることができる。
【先行技術文献】
【特許文献】
【０００４】
【特許文献１】特開２００３−１７６４１６号公報（第２頁及び第３頁）
【発明の概要】
【発明が解決しようとする課題】
【０００５】
しかしながら、特許文献１に記載されている制振性複合材料は、マトリックスポリマー中に有機系振動減衰剤が含まれているため制振性を向上させることはできるが、繊維強化材は制振性複合材料の強度を高める働きをだけであることから、制振性を発揮することができる温度領域を広げることはできなかった。
【０００６】
そこで、本発明の目的とするところは、高い制振性を発揮することができると共に、その高い制振性を発揮することができる温度領域を拡張することができる制振組成物を提供することにある。
【課題を解決するための手段】
【０００７】
上記目的を達成するために、請求項１に記載の発明の制振組成物は、（メタ）アクリルポリマー、雲母及び鱗片状黒鉛を含有することを特徴とする。
請求項２に記載の発明の制振組成物は、請求項１に係る発明において、前記鱗片状黒鉛は、平均粒子径が１〜１００μｍであることを特徴とする。
【０００８】
請求項３に記載の発明の制振組成物は、請求項１又は請求項２に係る発明において、前記雲母は、非膨潤性雲母であることを特徴とする。
請求項４に記載の発明の制振組成物は、請求項１から請求項３のいずれか１項に係る発明において、さらに、減衰性付与剤を含有することを特徴とする。
【発明の効果】
【０００９】
本発明によれば、次のような効果を発揮することができる。
本発明の制振組成物においては、（メタ）アクリルポリマー、雲母及び鱗片状黒鉛を含有する。雲母は板状で接触面積が大きいことから制振組成物に外力が作用したとき、十分な擦れ合いにより熱変換量が大きくなり、損失正接（ｔａｎδ）を高めることができると共に、雲母は耐熱性に優れていることから高いｔａｎδを示す温度範囲の上限を高温側へ移行させることができる。また、鱗片状黒鉛は鱗片状をなし、粒状に比べて接触面積が大きいことから、十分な接触により熱変換を行うことができ、損失正接（ｔａｎδ）を高めることができると共に、鱗片状黒鉛も耐熱性に優れていることから高いｔａｎδを示す温度範囲の上限を高温側へ移行させることができる。
【００１０】
従って、本発明の制振組成物によれば、雲母と鱗片状黒鉛とが相乗的に作用し、高い制振性を発揮することができると共に、その高い制振性を発揮することができる温度領域を拡張することができる。
【発明を実施するための形態】
【００１１】
以下、本発明の実施形態について詳細に説明する。
〔制振組成物〕
本実施形態の制振組成物は、（メタ）アクリルポリマー、雲母（マイカ）及び鱗片状黒鉛を含有する。この制振組成物には、制振性を高めるために減衰性付与剤を含むことが望ましい。
【００１２】
制振組成物に加えられた振動エネルギーや衝撃エネルギーが制振組成物中で熱エネルギーに変換されて制振性が発現される。この制振性は一般に損失正接（ｔａｎδ）で示され、ｔａｎδが高いほど制振組成物の制振性が優れている。該損失正接（ｔａｎδ）は、下記式（１）に示すように、貯蔵弾性率（Ｅ’）と損失弾性率（Ｅ”）との比で定義され、弾性項（Ｅ’）を基準とした粘性項（Ｅ”）の割合を意味する。
【００１３】
ｔａｎδ＝ｓｉｎδ／ｃｏｓδ＝Ｅ”／Ｅ’  ・・・（１）
この損失正接（ｔａｎδ）の値が大きいほど、高い減衰性能すなわち優れた制振性を得ることができる。従って、ｔａｎδを高くして制振性を向上させるためには、損失弾性率（Ｅ”）の変化を貯蔵弾性率（Ｅ’）の変化より大きくすることが必要である。さらに、優れた制振性を示す温度領域は、例えばｔａｎδ＝０．８以上となる温度範囲で評価される。
【００１４】
制振組成物は、シート状に成形することにより非拘束型制振組成物として利用される。この非拘束型制振組成物は、シート面を適用箇所の形状に沿うようにして適用箇所に設けることにより、適用箇所とは反対側のシート面が拘束されない状態で使用される。上記損失弾性率は、非拘束型制振組成物の制振性についての指標となる。すなわち、損失弾性率が高くなれば、非拘束型制振組成物としての制振性が高まるため、制振組成物はシート状の非拘束型制振組成物としての利用価値が極めて高い。
＜（メタ）アクリルポリマー＞
前記（メタ）アクリルポリマーは制振組成物のマトリックスポリマーとなるものであり、粘弾性を有するポリマーであって、制振性を発揮できる温度領域を常温に近づけることが容易なポリマーである。該（メタ）アクリルポリマーは、アクリル系モノマー又はメタクリル系モノマー〔本発明ではアクリルとメタクリルを（メタ）アクリルと総称する。〕のホモポリマー又は（メタ）アクリル系モノマーを主成分とし、その他のモノマーとのコポリマーである。アクリル系モノマーとしては、アクリル酸メチル、アクリル酸エチル、アクリル酸ブチル等が挙げられ、メタクリル系モノマーとしては、メタクリル酸メチル、メタクリル酸エチル、メタクリル酸ブチル等が挙げられる。その他のモノマーとしては、スチレン、エチレン、酢酸ビニル等のモノマーが挙げられる。
【００１５】
（メタ）アクリルポリマーは塊状のもののほか、エマルジョンなどの水分散系のものであってもよい。水分散系の場合には、水を揮散させて（メタ）アクリルポリマーを固体状（塊状）として使用される。
【００１６】
（メタ）アクリルポリマーの含有量は、制振組成物中に１０〜５０質量％であることが好ましい。（メタ）アクリルポリマーの含有量が１０質量％を下回る場合には、（メタ）アクリルポリマーがマトリックスポリマーとしての機能を保持できず、制振組成物の粘弾性が不足する。その一方、５０質量％を上回る場合には、相対的に雲母や鱗片状黒鉛の含有量が低下し、ｔａｎδを高めることが難しくなる。
＜雲母＞
雲母は板状鉱物（層状鉱物）の一種であり、板状で接触面積が大きいが故に制振組成物に外力が作用したとき、十分な接触により熱変換量が大きくなり、前記損失弾性率（Ｅ”）を高め、制振性を向上させる機能を果たす成分である。また、雲母は耐熱性が高いことから、高いｔａｎδを示す温度範囲の上限を高温側へ移行させることができる。
【００１７】
雲母としては、膨潤性雲母と非膨潤性雲母が挙げられる。膨潤性雲母は、水等の極性溶媒で膨潤する特性を有する親水性の雲母である。膨潤性雲母の層間に存在するイオンはリチウム、ナトリウム又はストロンチウムであり、それらのイオンが極性溶媒中のイオンとイオン交換することで膨潤性雲母は膨潤する。膨潤性雲母としては、例えばＮａ型テトラシリシックフッ素雲母、Ｌｉ型テトラシリシックフッ素雲母、Ｎａ型フッ素テニオライト、Ｌｉ型フッ素テニオライト等が挙げられる。一方、非膨潤性雲母は、水中では膨潤しない特性を有する。非膨潤性雲母としては、例えばフッ素金雲母、カリウム四珪素雲母等の合成非膨潤性雲母、白雲母、金雲母、黒雲母、絹雲母等の天然非膨潤性雲母等が挙げられる。
【００１８】
雲母の平均粒子径は１０〜１００μｍが好ましく、２０〜６０μｍがより好ましい。雲母の平均粒子径が１０μｍより小さい場合には、十分な接触面積をとってその機能を有効に発現することが難しくなる。その一方、１００μｍより大きい場合には、かえって接触性が悪くなり、制振組成物の制振性が低下する。
【００１９】
雲母のアスペクト比は１０〜１５０が好ましく、３０〜１００がさらに好ましい。雲母のアスペクト比が１０を下回る場合、雲母が粒状に近づいて接触性が悪くなり、制振性の向上が望めなくなる。一方、１５０を上回る場合、雲母が脆くなって接触性が悪くなり、制振性の向上に十分に寄与することができなくなる。
【００２０】
雲母の含有量は、制振組成物中に３０〜７０質量％であることが好ましい。雲母の含有量が３０質量％より少ない場合、ｔａｎδの十分な向上が望めなくなる。一方、７０質量％より多い場合、（メタ）アクリルポリマー及び鱗片状黒鉛の含有量とのバランスを欠き、制振組成物の制振性を十分に向上させることができなくなる。
＜鱗片状黒鉛＞
鱗片状黒鉛は、鱗片状（フレーク状）をなし、粒状などに比べて接触面積が大きく、十分な接触により熱変換ができ、損失弾性率（Ｅ”）を高め、制振性を向上させる成分である。黒鉛には鱗片状のほか、球状、土状等の形状もあるが、主に接触面積の点から鱗片状が採用される。鱗片状黒鉛としては、例えば天然黒鉛、人造黒鉛等が上げられる。鱗片状黒鉛の形状は、アスペクト比により規定される。鱗片状黒鉛のアスペクト比は、例えば５〜１００であることが好ましい。
【００２１】
鱗片状黒鉛は、平均粒子径が好ましくは１〜１００μｍ、さらに好ましくは２０〜８０μｍである。鱗片状黒鉛の平均粒子径が１μｍ未満の場合には、鱗片状黒鉛が粒状又は粉状に近づき、鱗片状黒鉛としての機能を十分に発現できなくなる。その一方、鱗片状黒鉛の平均粒子径が１００μｍを超える場合には、鱗片状黒鉛の接触性がかえって低下し、制振性の向上を図ることができなくなる。
【００２２】
鱗片状黒鉛の含有量は、制振組成物中に１０〜２０質量％であることが好ましい。鱗片状黒鉛の含有量が１０質量％より少ない場合、雲母との相乗作用が不十分になり、ｔａｎδの十分な向上を図ることができなくなる。一方、２０質量％より多い場合、（メタ）アクリルポリマー及び雲母の含有量とのバランスを欠き、制振組成物の制振性を十分に向上させることができなくなる。
＜減衰性付与剤＞
減衰性付与剤は、制振組成物の制振性を高める物質であり、具体的にはベンゾチアジル系化合物、ベンゾトリアゾール系化合物、ジフェニルアクリレート系化合物、ベンゾフェノン系化合物のほか、正リン酸エステル系化合物、芳香族第二級アミン系化合物等が挙げられる。
【００２３】
ベンゾチアジル系化合物としては、例えばＮ，Ｎ−ジシクロヘキシルベンゾチアジル−２−スルフェンアミド（ＤＣＨＢＳＡ）、２−メルカプトベンゾチアゾール（ＭＢＴ）、ジベンゾチアジルスルフィド、Ｎ−シクロヘキシルベンゾチアジル−２−スルフェンアミド（ＣＢＳ）、Ｎ−ｔｅｒｔ−ブチルベンゾチアジル−２−スルフェンアミド（ＢＢＳ）、Ｎ−オキシジエチレンベンゾチアジル−２−スルフェンアミド（ＯＢＳ）、Ｎ，Ｎ−ジイソプロピルベンゾチアジル−２−スルフェンアミド（ＤＰＢＳ）等が挙げられる。
【００２４】
ベンゾトリアゾール系化合物としては、例えばベンゼン環にアゾール基が結合したベンゾトリアゾールを母核とし、これにフェニル基が結合した２−｛２’−ハイドロキシ−３’−（３”，４”，５”，６”−テトラハイドロフタリミデメチル）−５’−メチルフェニル｝−ベンゾトリアゾール（２ＨＰＭＭＢ）、２−｛２’−ハイドロキシ−５’−メチルフェニル｝−ベンゾトリアゾール（２ＨＭＰＢ）、２−｛２’−ハイドロキシ−３’−ｔｅｒｔ−ブチル−５’−メチルフェニル｝−５−クロロベンゾトリアゾール（２ＨＢＭＰＣＢ）、２−｛２’−ハイドロキシ−３’，５’−ジ−ｔｅｒｔ−ブチルフェニル｝−５−クロロベンゾトリアゾール（２ＨＤＢＰＣＢ）等が挙げられる。
【００２５】
ジフェニルアクリレート系化合物としては、例えばエチル−２−シアノ−３，３−ジ−フェニルアクリレート等が挙げられる。ベンゾフェノン系化合物としては、例えば２−ハイドロキシ−４−メトキシベンゾフェノン（ＨＭＢＰ）、２−ハイドロキシ−４−メトキシベンゾフェノン−５−スルフォニックアシド（ＨＭＢＰＳ）等が挙げられる。
【００２６】
これらの減衰性付与剤を配合する場合には、上記化合物から選ばれる一種のみを用いても二種以上を組み合わせて用いてもよい。減衰性付与剤を選択する際には、減衰性付与剤と（メタ）アクリルポリマーとの相溶し易さ、すなわち溶解度パラメータ（ＳＰ値）を考慮し、その値の近いものを選択することが望ましい。これらの減衰性付与剤でも、ｔａｎδを増加させる作用に優れることから、ベンゾチアジル系化合物、ベンゾトリアゾール系化合物及びジフェニルアクリレート系化合物から選ばれる少なくとも一種が好ましい。
【００２７】
減衰性付与剤は制振組成物中で双極子として存在し、双極子間には大きな分子間力（双極子−双極子間引力）が働き、外部から振動エネルギー、衝撃エネルギー等が伝播したとき、双極子が回転したり、その位相がずれたりし、双極子に変位が生じる。この変位が生じた双極子は、不安定な状態であるため元の安定な状態に戻ろうとし、この双極子の変位、復元作用によってｔａｎδが増大する。
【００２８】
減衰性付与剤の含有量は、（メタ）アクリルポリマー、雲母及び鱗片状黒鉛の合計量に対して０．１〜１０質量％であることが好ましい。減衰性付与剤の含有量が０．１質量％より少ない場合、減衰性付与剤としての機能発現が足りず、ｔａｎδの十分な向上を望めなくなる。一方、１０質量％より多い場合、制振組成物の成形性が低下する。
＜その他の成分＞
制振組成物には、前記（メタ）アクリルポリマー、雲母及び鱗片状黒鉛以外に、その他の成分を常法に従って配合することができる。その他の成分としては、難燃剤、補強材、増量剤、潤滑剤、着色剤、抗菌剤、腐食防止剤、帯電防止剤、安定剤、充填剤等が挙げられる。
＜制振組成物の用途＞
制振組成物は、振動エネルギーや衝撃エネルギーの抑制が要求される分野において利用される。そのような制振組成物の適用分野としては、例えば自動車、建材、家電機器、産業機械等が挙げられる。
〔実施形態により発揮される作用及び効果のまとめ〕
・  実施形態における制振組成物においては、（メタ）アクリルポリマー、雲母及び鱗片状黒鉛を含有する。雲母は板状をなし、鱗片状黒鉛は鱗片状をなしていることから、制振組成物が振動、衝撃等の外力を受けたとき制振組成物内で十分な擦れ合いが生じ、その擦れ合いは粒状や粉状に比べて大きい。この場合、雲母は板状で接触面積が大きいことから、十分な擦れ合いにより熱変換量が大きくなり、ｔａｎδを高めることができると共に、雲母は耐熱性に優れていることから、高いｔａｎδを示す温度範囲の特に上限を高温側へ移行させることができる。また、鱗片状黒鉛は鱗片状をなし、粒状に比べて接触面積が大きいことから十分な接触により熱変換を行うことができ、ｔａｎδを高めることができると同時に、鱗片状黒鉛は耐熱性に優れていることから、高いｔａｎδを示す温度範囲の特に上限を高温側へ移行させることができる。これらの雲母と鱗片状黒鉛とは相乗的に作用する。
【００２９】
従って、本実施形態の制振組成物によれば、高い制振性を発揮することができると共に、その高い制振性を発揮することができる温度領域を拡張することができる。
・  鱗片状黒鉛は、平均粒子径が１〜１００μｍであることにより、ｔａｎδのピーク値を高め、そのピーク値の高い温度領域を拡張することができる。鱗片状黒鉛の平均粒子径が２０〜８０μｍである場合、その効果を最も向上させることができる。
【００３０】
・  雲母は非膨潤性雲母であることにより、雲母としての機能を十分に果たすことができる。
・  制振組成物は減衰性付与剤を含有することにより、ｔａｎδを高め、制振性を一層向上させることができる。
【実施例】
【００３１】
以下、実施例及び比較例を挙げて、前記実施形態をさらに具体的に説明する。
まず、制振組成物を調製するための材料及び測定方法について説明する。
〔（メタ）アクリルエマルジョン〕
（メタ）アクリル系モノマーとしてメタクリル酸メチルを乳化重合して得られたエマルジョン〔サイデン化学（株）製、サイビノール  Ｘ−２０４−９３６Ｅ１（固形分５５質量％）〕。
（雲母）
白雲母１：アスペクト比８０、平均粒子径４７μｍ。
【００３２】
白雲母２：アスペクト比４５、平均粒子径３０μｍ。
（鱗片状黒鉛）
Ｚ−５Ｆ：伊藤黒鉛工業（株）製の鱗片状黒鉛、平均粒子径４μｍ。
【００３３】
ＣＮＰ３５：伊藤黒鉛工業（株）製の鱗片状黒鉛、平均粒子径３５μｍ。
Ｚ−１００：伊藤黒鉛工業（株）製の鱗片状黒鉛、平均粒子径６０μｍ。
（炭酸カルシウム）
炭酸カルシウム：平均粒子径０．９μｍ。
（減衰性付与剤）
ＣＢＳ：Ｎ−シクロヘキシルベンゾチアジル−２−スルフェンアミド。
（動的粘弾性の測定）
制振組成物をシート状に成形することによって厚さ１ｍｍのシート材を得た。そのシート材を長さ３５ｍｍ、幅３ｍｍの寸法に切断し、動的粘弾性測定用の試験片とした。動的粘弾性測定装置（ＲＳＡ−ＩＩ、レオメトリック社製）を用いて試験片を加振しながら連続的に昇温した際の損失弾性率（Ｅ”）を測定した。測定条件は、周波数１０Ｈｚ、測定温度範囲−４０℃〜＋９０℃、昇温速度５℃／分とした。動的粘弾性の測定結果から温度と貯蔵弾性率（Ｅ’）との関係が得られ、損失弾性率（Ｅ”）を算出した。そして、貯蔵弾性率（Ｅ’）に対する損失弾性率（Ｅ”）の比として、損失正接（ｔａｎδ）を求めた。
＜実施例１＞
以下の手順に従って制振組成物を調製した。
【００３４】
まず、ロール混練機に（メタ）アクリルエマルジョンＥ１を２９．３０質量部、雲母としてＡ−４１Ｓを５０．９０質量部及びＣＳ−３２５ＤＣを５．７０質量部、鱗片状黒鉛としてＺ−５Ｆ（平均粒子径４μｍ）を１４．１０質量部及び減衰性付与剤としてＣＢＳを０．９２質量部投入し、２３０℃で１０分間混練した。混練して得られたものをプレス成形機にて２３０℃で加熱プレスした後、直ちに冷却プレスにて２０℃で１．５分間冷却した。このように、制振組成物として厚さ１ｍｍのシートを作製した。その後、得られたシートからカッターナイフで幅３ｍｍ、長さ３５ｍｍの短冊状に試験片を切り出した。
【００３５】
その試験片を動的粘弾性測定装置〔レオメトリック製、ＲＳＡ−II〕に取り付けて、周波数１０Ｈｚ、昇温速度５℃／分で−４０〜９０℃の範囲で測定した。その結果、損失正接（ｔａｎδ）が得られた。そして、ｔａｎδのピーク値及びピーク温度を読み取った。さらに、ｔａｎδ＝０．８以上となる温度範囲を読み取った。それらの結果を表１に示した。
＜実施例２及び３＞
実施例１において、鱗片状黒鉛を実施例２ではＣＮＰ３５（平均粒子径３５μｍ）に変更し、実施例３ではＺ−１００（平均粒子径６０μｍ）に変更した以外は、実施例１と同様にして制振組成物のシートを調製し、試験片を作製した。その試験片について、実施例１と同様にｔａｎδのピーク値及びピーク温度を読み取り、さらにｔａｎδ＝０．８以上となる温度範囲を読み取った。それらの結果を表１に示した。
＜比較例１＞
実施例１において、鱗片状黒鉛を炭酸カルシウムに変更した以外は、実施例１と同様にして制振組成物のシートを調製し、試験片を作製した。その試験片について、実施例１と同様にｔａｎδのピーク値及びピーク温度を読み取り、さらにｔａｎδ＝０．８以上となる温度範囲を読み取った。それらの結果を表１に示した。
＜実施例４＞
実施例１において、減衰性付与剤（ＣＢＳ）を省略した以外は、実施例１と同様にして制振組成物のシートを調製し、試験片を作製した。その試験片について、実施例１と同様にｔａｎδのピーク値及びピーク温度を読み取り、さらにｔａｎδ＝０．８以上となる温度範囲を読み取った。それらの結果を表１に示した。
＜実施例５＞
実施例３において、減衰性付与剤（ＣＢＳ）を省略した以外は、実施例３と同様にして制振組成物のシートを調製し、試験片を作製した。その試験片について、実施例３と同様にｔａｎδのピーク値及びピーク温度を読み取り、さらにｔａｎδ＝０．８以上となる温度範囲を読み取った。それらの結果を表１に示した。
＜比較例２＞
実施例４において、鱗片状黒鉛を炭酸カルシウムに変更した以外は、実施例４と同様にして制振組成物のシートを調製し、試験片を作製した。その試験片について、実施例４と同様にｔａｎδのピーク値及びピーク温度を読み取り、さらにｔａｎδ＝０．８以上となる温度範囲を読み取った。それらの結果を表１に示した。
【００３６】
なお、表１における配合量は質量部を表す。
【００３７】
【表１】
2010235891.tif 000002
表１に示したように、実施例１〜３の制振組成物は、雲母及び鱗片状黒鉛が含まれていることから、鱗片状黒鉛に代えて炭酸カルシウムが含まれている比較例１に比べてｔａｎδのピーク値を若干高くすることができ、かつｔａｎδ＝０．８以上となる温度範囲を十分に拡張することができた。なお、ｔａｎδのピーク値を示す温度は高温側へ移行し、前記温度範囲も特に上限側を高温側へ拡張することができた。
【００３８】
また、実施例４及び５に示したように、制振組成物に減衰性付与剤が含まれていない場合でも、雲母及び鱗片状黒鉛を用いることにより、鱗片状黒鉛に代えて炭酸カルシウムを用いた比較例２に比べてｔａｎδのピーク値は同等であるものの、ｔａｎδ＝０．８以上となる温度範囲を十分に拡張することが可能であった。
【００３９】
なお、前記実施形態を次のように変更して実施することも可能である。
・  鱗片状黒鉛として、平均粒子径などの異なるものを複数組合せて使用し、ｔａｎδを高めて制振性を向上させるように構成することもできる。
【００４０】
・  雲母の平均粒子径と鱗片状黒鉛の平均粒子径とを近づけて、相互の擦れ合いによる熱変換量を増大させ、ｔａｎδを高めるように構成することもできる。
さらに、前記実施形態より把握できる技術的思想を以下に記載する。
【００４１】
〇  前記雲母は、アスペクト比又は平均粒子径の異なる複数の雲母で構成されていることを特徴とする請求項１から請求項５のいずれか１項に記載の制振組成物。この場合、請求項１から請求項５のいずれかの発明の効果に加えて、雲母の擦れ合いにより一層熱変換量を大きくすることができ、ｔａｎδを一層高めることができる。
【００４２】
〇  前記鱗片状黒鉛は、平均粒子径が２０〜８０μｍであることを特徴とする請求項２から請求項４のいずれか１項に記載の制振組成物。この場合、請求項２から請求項４のいずれかの発明の効果に加えて、鱗片状黒鉛による効果を最も有効に発揮させることができる。